СПОСОБ ИЗГОТОВЛЕНИЯ ФОРМЫ И ИСПОЛЬЗУЕМАЯ ДЛЯ ЭТОГО ЭЛЕКТРОДНАЯ КОНСТРУКЦИЯ

1. Способ изготовления формы, которая имеет на своей поверхности структуру перевернутого мотылькового глаза, имеющую множество углублений, двухмерный размер которых, видимый в направлении нормали к упомянутой поверхности, составляет не менее 10 нм и менее 500 нм, причем данный способ включает в себя следующие этапы:
(а) анодируют поверхность алюминиевой пленки или алюминиевой основы посредством электрода, который находится в контакте с упомянутой поверхностью, тем самым формируя пористый слой оксида алюминия, который имеет множество очень маленьких углублений;
(b) после этапа (а) дают пористому слою оксида алюминия вступить в контакт с травителем, тем самым увеличивая в размере множество очень маленьких углублений пористого слоя оксида алюминия; и
(с) после этапа (b) далее анодируют упомянутую поверхность посредством упомянутого электрода для роста множества очень маленьких углублений,
при этом электрод выполнен из алюминия, который имеет более низкую чистоту, чем алюминиевая пленка или алюминиевая основа, и этап (b) выполняют в таком контролируемом состоянии, что часть электрода в травителе, которая находится в контакте с упомянутой поверхностью на этапе (а), помещена в травитель и не будет подвержена воздействию травителя.
2. Способ по п.1, при этом этап (b) выполняют с электродом, закрепленным в травителе так, чтобы не вступать в контакт с упомянутой поверхностью.
3. Способ по п.2, при этом
этап (а) выполняют с частью электрода, которая находится в контакте с упомянутой поверхностью, защищенной защитным элементом так, чтобы не подвергаться воздействию электролитического раствора, а
этап (b) выполняют с той частью электрода, которая защищена так, чтобы не подвергаться воздействию электролитического раствора на этапе (а), помещенной в травитель и закрепленной так, чтобы быть расположенной на расстоянии от упомянутой поверхности.
4. Способ по п.1, при этом этап (b) выполняют с частью электрода, которая находится в контакте с упомянутой поверхностью на этапе (а), помещенной в травитель и закрепленной так, чтобы не подвергаться воздействию травителя.
5. Способ изготовления формы, которая имеет на своей поверхности структуру перевернутого мотылькового глаза, имеющую множество углублений, двухмерный размер которых, видимый в направлении нормали к упомянутой поверхности, составляет не менее 10 нм и менее 500 нм, причем данный способ включает в себя следующие этапы:
(а) анодируют поверхность алюминиевой пленки или алюминиевой основы посредством электрода, который находится в контакте с упомянутой поверхностью, тем самым формируя пористый слой оксида алюминия, который имеет множество очень маленьких углублений;
(b) после этапа (а) дают пористому слою оксида алюминия вступить в контакт с травителем, тем самым увеличивая в размере множество очень маленьких углублений пористого слоя оксида алюминия; и
(с) после этапа (b) далее анодируют упомянутую поверхность посредством упомянутого электрода для роста множества очень маленьких углублений,
при этом часть электрода, которая находится в контакте с упомянутой поверхностью, выполнена из алюминия, чистота которого составляет 99,99 мас.% или выше, или из металла, стандартный электродный потенциал которого ниже, чем у алюминия.
6. Способ по п.5, при этом по меньшей мере часть участка электрода, который исключает упомянутую часть электрода, усилена усиливающим элементом, и поверхность этого усиливающего элемента, которая должна вступать в контакт с травителем на этапе (b), выполнена из смолы.
7. Электродная конструкция для использования в способе изготовления формы, которая имеет на своей поверхности структуру перевернутого мотылькового глаза, имеющую множество углублений, двухмерный размер которых, видимый в направлении нормали к упомянутой поверхности, составляет не менее 10 нм и менее 500 нм, причем данный способ включает в себя следующие этапы:
(а) анодируют поверхность алюминиевой пленки или алюминиевой основы посредством электрода, который находится в контакте с упомянутой поверхностью, тем самым формируя пористый слой оксида алюминия, который имеет множество очень маленьких углублений,
(b) после этапа (а) дают пористому слою оксида алюминия вступить в контакт с травителем, тем самым увеличивая в размере множество очень маленьких углублений пористого слоя оксида алюминия, и
(с) после этапа (b) далее анодируют упомянутую поверхность посредством упомянутого электрода для роста множества очень маленьких углублений,
причем электродная конструкция содержит:
электрод, который имеет выступающий участок, который выполнен из алюминия или металла, стандартный электродный потенциал которого меньше, чем у алюминия;
механизм прижима выступающего участка электрода к поверхности алюминиевой пленки или алюминиевой основы; и
защитный элемент, расположенный окружающим периметр выступающего участка электрода, причем этот защитный элемент находится в контакте с упомянутой поверхностью даже тогда, когда выступающий участок не находится в контакте с упомянутой поверхностью, так что зазор между упомянутой поверхностью и выступающим участком может быть плотно закрыт.
8. Электродная конструкция по п.7, при этом выступающий участок выполнен из алюминия, чистота которого ниже, чем у алюминиевой пленки или алюминиевой основы.